【誤訳訂正書】
【提出日】平成29年4月10日(2017.4.10)
【誤訳訂正１】
【訂正対象書類名】特許請求の範囲
【訂正対象項目名】全文
【訂正方法】変更
【訂正の内容】
【特許請求の範囲】
【請求項１】
（ａａ）０．０５モル／ｋｇから１モル／ｋｇのシリコンの比物質量ｎ（Ｓｉ）／ｍ（ＰＵ）と、
（ｃｃ）０．８モル／ｋｇから２モル／ｋｇの
＞Ｎ−ＣＯ−Ｎ＜      （式Ｉ）
の尿素基の比物質量ｎ（Ｕ）／ｍ（ＰＵ）と
を有する水分散可能ポリウレタンであって、
それぞれの場合において、比物質量は、ポリウレタンの質量ｍ（ＰＵ）に対する考慮される全体の物質の量ｎの比として計算される、
水分散可能ポリウレタン。
【請求項２】
（ｂｂ）０．０１モル／ｋｇから０．５モル／ｋｇの、第三級脂肪族炭素原子Ｃ３及び第四級脂肪族炭素原子Ｃ４の比物質量の合計として測定される分岐度（ｎ（Ｃ３）＋（ｎ（Ｃ４））／ｍ（ＰＵ）
をさらに有する、請求項１の水分散可能ポリウレタン。
【請求項３】
（ｄｄ）１モル／ｋｇから４モル／ｋｇのヒドロキシル基の比物質量ｎ（−ＯＨ）／ｍ（ＰＵ）
をさらに有する、請求項１又は２の水分散可能ポリウレタン。
【請求項４】
４００ｇ／モルの数平均分子量と、平均で１分子あたり１を超えるヒドロキシル基とを有するヒドロキシ官能ポリマーＡｉの少なくとも１つのヒドロキシル基−ＯＨから水素原子の除去により、少なくともヒドロキシ官能性ポリマーＡｉに由来する構造ブロックを含む請求項１〜３のいずれか一項の水分散可能ポリウレタンであって、ｉは少なくとも２であり、ヒドロキシ官能ポリマーＡｉの少なくとも１つはシリコン含有ポリオールＡ１である、水分散可能ポリウレタン。
【請求項５】
- 少なくとも１つの酸基とそれに加え少なくとも１つのヒドロキシル基を有する酸Ｂ１の少なくとも１つのヒドロキシル基−ＯＨから水素原子の除去により、又は
-少なくとも１つの酸基とそれに加え少なくとも１つの第一級又は第二級アミノ基を有する酸Ｂ１の少なくとも１つのアミノ基＞ＮＨから水素原子の除去により
誘導される構造ブロックを含む請求項１〜４のいずれか一項の水分散可能ポリウレタン。
【請求項６】
式Ｑ（ＮＣＯ）ｊの多官能性イソシアネートＣ（式中、Ｑは４から４０の炭素原子を有する少なくとも２価の炭化水素ラジカルであり、ｊは少なくとも２の整数である）に由来する構造ブロック、及びさらに、これらの多官能性イソシアネートのいずれかに由来するイソシアヌレート、ビウレット、アロファネート、及びウレトジオンを含む、請求項１〜５のいずれか一項の水分散可能ポリウレタンであって、前記多官能性イソシアネートは、脂肪族、脂環族、芳香族、又は芳香脂肪族でもよく、前記構造ブロックは、構造−（ＣＯ−ＮＨ−）ｊ−ｉ− Ｑ − （Ｎ＝Ｃ＝Ｏ）ｉを有し、水分散可能ポリウレタン中に存在するすべての分子にわたるｉの平均は、０からｊ−０．００１の値をとる、水分散可能ポリウレタン。
【請求項７】
ヒドロキシアミンＤのヒドロキシル基−ＯＨ又アミノ基＞ＮＨの少なくとも１つから水素原子の除去により、ヒドロキシアミンＤに由来する構造ブロックを含む、請求項１〜６のいずれか一項の水分散可能ポリウレタンであって、ヒドロキシアミンＤは少なくとも１つの第一級又は第二級アミノ基と少なくとも１つのヒドロキシ基を有し、ヒドロキシアミンＤは、１つ又はそれより多い第一級アミノ基と１つ又はそれより多い第一級ヒドロキシル基、１つ又はそれより多い第二級アミノ基と１つ又はそれより多い第一級ヒドロキシル基、１つ又はそれより多い第一級アミノ基と１つ又はそれより多い第二級又は第三級ヒドロキシル基、又は１つ又はそれより多い第二級アミノ基と１つ又はそれより多い第二級又は第三級ヒドロキシル基、を有する脂肪族化合物である、水分散可能ポリウレタン。
【請求項８】
１分子あたり少なくとも２つのヒドロキシル基及び４００ｇ／モル未満のモル質量を有する多水酸基アルコールＥの少なくとも１つのヒドロキシル基−ＯＨから水素原子の除去により、多水酸基アルコールＥに由来する構造ブロックを含む、請求項１〜７のいずれか一項の水分散可能ポリウレタン。
【請求項９】
少なくとも１つのヒドロキシル基−ＯＨ又はアミノ基＞ＮＨから水素原子の除去により、少なくとも２つのアミノ基を有する多官能性アミンＦに由来する構造ブロックを含む、請求項１〜８のいずれか一項の水分散可能ポリウレタン。
【請求項１０】
請求項１〜９のいずれか一項の水分散可能ポリウレタンの製造方法であって、
ａ．少なくとも４００ｇ／モルの数平均分子量と、平均で１分子あたり１を超えるヒドロキシル基とを有するヒドロキシ官能性ポリマーＡｉの混合物Ａを製造するステップであって、ヒドロキシ官能性ポリマーＡｉの少なくとも１つは、シリコン含有ヒドロキシ官能性ポリマーＡ１である、ステップと、
ｂ．（ｂ１）少なくとも１つの酸基とそれに加え少なくとも１つのヒドロキシル基を有する酸である、又は少なくとも１つの酸基とそれに加え少なくとも１つの第一級又は第二級アミノ基を有する酸である、酸Ｂ１、及び（ｂ２）式ＩＩ
−Ｏ−（−ＣＨ２−ＣＨ２−Ｏ）ｎ−ＣＨ２−ＣＨ２−Ｏ−      （ＩＩ）
（式中、ｎは１から１００）に従うオリゴオキシエチレン基、及び少なくとも１つのヒドロキシ基を有するポリエーテルＢ２、のいずれか又は両方とともに、あるいは、
（ｂ３）少なくとも１つのヒドロキシル基又は第一級又は第二級アミノ基と、第三級アミノ基である少なくとも１つの塩基性基とをさらに有する塩基性化合物Ｂ３、及び（ｂ４）式ＩＩ
−Ｏ−（−ＣＨ２−ＣＨ２−Ｏ）ｎ−ＣＨ２−ＣＨ２−Ｏ−      （ＩＩ）
（式中、ｎは１から１００）に従うオリゴ−オキシエチレン基及び少なくとも１つのヒドロキシル基を有するポリエーテルＢ２、のいずれか又は両方とともに、
ポリマー混合物Ａを混合するステップと、
ｃ．ステップｂで製造された混合物のヒドロキシル基の少なくとも９０％がイソシアネート成分Ｃとの反応によって消費されるまで、ステップｂで製造された混合物を、１分子あたり少なくとも２つのイソシアネート基を有する少なくとも１つの多官能性イソシアネートＣと反応させるステップであって、イソシアネート基の量は、ステップｂで製造された混合物に存在するヒドロキシル基の数に対する成分Ｃ中のイソシアネート基の数の比が、２：１から１．１：１である、ステップと、
ｄ．ステップｃの反応混合物に、少なくとも１つの第一級又は第二級アミノ基及び少なくとも１つのヒドロキシル基を有する少なくとも１つのヒドロキシアミンＤと、１分子あたり少なくとも２つのヒドロキシル基を有する多水酸基アルコールＥと、少なくとも２つのアミノ基をゆする多官能性アミンＦとを加えるステップであって、前記アミノ基のそれぞれは第一級及び第二級アミノ基から選択される、ステップと、
ｅ．ステップｄの反応混合物を水に分散させるステップと
を含み、
反応物Ａ、Ａ１、Ｂ１、Ｂ２、Ｂ３、Ｃ、Ｄ、Ｅ及びＦの量は、得られるポリウレタンＰＵが、請求項１に記載の条件（ａａ）と（ｃｃ）とを少なくとも満たすように選択される、
方法。
【請求項１１】
請求項１０の方法であって、ヒドロキシ官能性ポリマーの混合物Ａは、平均で１分子あたり１を超えるヒドロキシル基を有し、式ＩＩＩ
（ＨＯ−Ｒ５）ｋ−ｑＲ７ｑＴ’−（ＳｉＲ１Ｒ２−Ｏ）ｎ−（ＳｉＲ３Ｒ４）ｐ−ＴＲ８ｒ（−Ｒ６−ＯＨ）ｍ−ｒ      （ＩＩＩ）
のシリコン含有ヒドロキシ官能性ポリマーＡ１の少なくとも１％で６０％までの質量分率を有し、
式中、
Ｒ１は直線状又は分岐状でもよい１から１０の炭素原子を有するアルキル、又は１から１０の炭素原子を有する１つ又はそれより多いアルキル又はアルコキシ基で置換されてもよい６から２０の炭素原子を有するアリールであり、そして後者のアルキル又はアルコキシ基は直線状又は分岐状でもよく、
Ｒ２はＲ１と同じ基から選択されるがそれとは独立しており、
Ｒ３はＲ１と同じ基から選択されるがそれとは独立しており、
Ｒ４はＲ１と同じ基から選択されるがそれとは独立しており、
Ｒ５は直線状又は分岐状でもよい１から１０の炭素原子を有するアルキレン基であり、１から１０の炭素原子を有する１つ又はそれより多いアルキル又はアルコキシル基で置換されてもよく、そして後者のアルキル又はアルコキシル基は直線状又は分岐状でもよく、
Ｒ６はＲ１と同じ基から選択されるがそれとは独立しており、
Ｒ７は、水素原子、１から２０の炭素原子を有する直線状又は分岐状でもよいアルキル基、並びに各々独立して６から３０の炭素原子を有するアリール、アルカリル及びアラルキル基、からなる群から選択され、
Ｒ８は、水素原子、１から２０の炭素原子を有する直線状又は分岐状でもよいアルキル基、並びに各々独立して６から３０の炭素原子を有するアリール、アルカリル及びアラルキル基、からなる群から選択され、
Ｔは、直接結合、若しくはｍ＋１結合部位を有するＯ、Ｎからなる群から選択される原子、又はＴが脂肪族又は芳香族基の場合は同じ炭素原子でないｍ＋１結合部位を有する脂肪族若しくは芳香族基であり、ｍは１から４でもよく、Ｏの場合は１であり、Ｎの場合は２であり、ｒは０からｍ−１の整数であり、もしｐが０なら、ＴはＯでなく、
Ｔ’は、直接結合、若しくはｋ＋１結合部位を有するＯ、Ｎからなる群から選択される原子、又はＴ’が脂肪族又は芳香族基の場合は同じ炭素原子でないｋ＋１結合部位を有する脂肪族若しくは芳香族基であり、ｋは１から４でもよく、Ｏの場合は１であり、Ｎの場合は２であり、ｑは０からｋの整数であり、
ｎは２から１００であり、そして、
ｐは０又は１である、
方法。
【請求項１２】
コーティング組成物の製造のための請求項１〜９の水分散可能ポリウレタンの使用方法であって、水分散可能ポリウレタンに、湿潤剤、消泡剤、反固定剤、レベリング剤、殺生物剤、及び融合助剤、の群から選択される少なくとも１つの添加剤を混合して、バインダー混合物を形成するステップと、このように製造された前記バインダー混合物を、封止及び末封止イソシアネート、親水性封止及び未封止イソシアネート、アミノ樹脂架橋剤、アルコキシカルボニルアミノトリアジン、フェノール樹脂からなる群から選択される少なくとも１つの架橋剤とを組み合わせるステップと、バインダーと架橋剤との混合物を、噴霧、浸漬、ブラッシング、ブレードコーティング、カーテンコーティング、又はローラー・コーティングにより基材に塗布するステップと、塗布した基材を、任意選択的に高温で、乾燥させて、基材上にコーティングフィルムを形成するステップと、を含む方法。
【誤訳訂正２】
【訂正対象書類名】明細書
【訂正対象項目名】０００４
【訂正方法】変更
【訂正の内容】
【０００４】
本発明を導く調査で明らかになったのは、以下のことである。すなわち、ヒドロキシル基の比物質量と、尿素基の比物質量と、ヒドロキシ官能性ポリウレタンを構成する分子における分岐度との所望の組み合わせ、並びに、開始材料又は遊離体の特別な選択が、適合した架橋剤２−パック組成の前記ポリウレタンから製造されるコーティングフィルムのケーニッヒ方法によって測定される硬度、落書き抑制特性、耐溶媒性をもたらす。
【誤訳訂正３】
【訂正対象書類名】明細書
【訂正対象項目名】０００５
【訂正方法】変更
【訂正の内容】
【０００５】
従って、本発明は、
（ａａ）０．０５モル／ｋｇから１モル／ｋｇのシリコンの比物質量ｎ（Ｓｉ）／ｍ（ＰＵ）と、
（ｃｃ）０．８モル／ｋｇから２モル／ｋｇの
＞Ｎ−ＣＯ−Ｎ＜      （式Ｉ）
の尿素基の比物質量ｎ（Ｕ）／ｍ（ＰＵ）とを有する水分散可能ポリウレタンであって、それぞれの場合において、比物質量は、ポリウレタンの質量ｍ（ＰＵ）に対する考慮される全体の物質（例えば、Ｓｉ及びＣのような元素、及び＞Ｎ−ＣＯ−Ｎ＜及び−ＯＨのような基）の総量ｎの比として計算される、水分散可能ポリウレタンに関する。
【誤訳訂正４】
【訂正対象書類名】明細書
【訂正対象項目名】０００６
【訂正方法】変更
【訂正の内容】
【０００６】
好ましい態様として、前記ポリウレタンは、
（ｂｂ）０．０１モル／ｋｇから０．５モル／ｋｇの、第三級脂肪族炭素原子Ｃ３及び第四級脂肪族炭素原子Ｃ４の比物質量の合計として測定される分岐度（ｎ（Ｃ３）＋（ｎ（Ｃ４））／ｍ（ＰＵ）、及び
（ｄｄ）１モル／ｋｇから４モル／ｋｇのヒドロキシル基の比物質量ｎ（−ＯＨ）／ｍ（ＰＵ）
の１つ又は両方さらに有してもよい。
【誤訳訂正５】
【訂正対象書類名】明細書
【訂正対象項目名】００１０
【訂正方法】変更
【訂正の内容】
【００１０】
好ましい態様の詳細な説明
好ましい態様において、前記水分散可能ポリウレタンは、第三級脂肪族炭素原子の比物質量ｎ（Ｃ３）／ｍ（ＰＵ）と、第四級脂肪族炭素原子の比物質量ｎ（Ｃ４）／ｍ（ＰＵ）との合計として測定され、少なくとも０．０１モル／ｋｇ、そして多くて０．５モル／ｋｇであり、好ましくは、０．０２モル／ｋｇから０．４８モル／ｋｇで、特に好ましくは、０．０３モル／ｋｇから０．４５モル／ｋｇであり、非常に好ましくは０．０５モル／ｋｇから０．４０モル／ｋｇの分岐度を有する。
【誤訳訂正６】
【訂正対象書類名】明細書
【訂正対象項目名】００１２
【訂正方法】変更
【訂正の内容】
【００１２】
別の好ましい態様では、前記水分散可能ポリウレタンは、０．１モル／ｋｇから１．８モル／ｋｇの酸及び／又は酸アニオンの比物質量を有する。
【誤訳訂正７】
【訂正対象書類名】明細書
【訂正対象項目名】００１５
【訂正方法】変更
【訂正の内容】
【００１５】
式中、ｎ２は、１から１００である質量分率と、０．１モル／ｋｇから１．８モル／ｋｇの酸及び／又は酸アニオンの比物質量との両方を有する。
【誤訳訂正８】
【訂正対象書類名】明細書
【訂正対象項目名】００１６
【訂正方法】変更
【訂正の内容】
【００１６】
さらに好ましい態様では、前記水分散可能ポリウレタンは、０．１モル／ｋｇから１．８モル／ｋｇの塩基及び／又はカチオン基の比物質量を有する。それは、前記塩基と前記オキシエチレン基との両方含むこともできる。
【誤訳訂正９】
【訂正対象書類名】明細書
【訂正対象項目名】００２５
【訂正方法】変更
【訂正の内容】
【００２５】
好ましくは、第三級及び／又は第四級脂肪族炭素原子の比物質量として測定される分岐度の範囲は、０．０５モル／ｋｇから０．４モル／ｋｇであり、そして式Ｉ： 
＞Ｎ−ＣＯ−Ｎ＜      （Ｉ）
の尿素基の比量の範囲は、１．０モル／ｋｇから１．８０モル／ｋｇであり、及びヒドロキシル基（−ＯＨ）の比物質量の範囲は、１．２モル／ｋｇから３．５モル／ｋｇである。
【誤訳訂正１０】
【訂正対象書類名】明細書
【訂正対象項目名】００２６
【訂正方法】変更
【訂正の内容】
【００２６】
特に好ましくは、第三級及び／又は第四級脂肪族炭素原子の比物質量として測定される分岐度の範囲は、０．１モル／ｋｇから０．３５モル／ｋｇである。そして、式Ｉ（＞Ｎ−ＣＯ−Ｎ＜）の尿素基の比量の範囲は１．０モル／ｋｇから１．７モル／ｋｇである。そして、ヒドロキシル基（−ＯＨ）の比物質量の範囲は、１．４モル／ｋｇから３．５モル／ｋｇある。
【誤訳訂正１１】
【訂正対象書類名】明細書
【訂正対象項目名】００２７
【訂正方法】変更
【訂正の内容】
【００２７】
特に強調することとして、先に定められる、第三級及び／又は第四級脂肪族炭素原子の比物質量として測定される分岐度の範囲は、０．２モル／ｋｇから０．３３モル／ｋｇであり、式Ｉ（＞Ｎ−ＣＯ−Ｎ＜）の尿素基の比量の範囲は１．０モル／ｋｇから１．８モル／ｋｇであり、ヒドロキシル基（−ＯＨ）の比物質量の範囲は１．４モル／ｋｇから３．５モル／ｋｇである。
【誤訳訂正１２】
【訂正対象書類名】明細書
【訂正対象項目名】００２８
【訂正方法】変更
【訂正の内容】
【００２８】
ｂ（Ｘ）＝ｎ（Ｘ）／ｍ（樹脂）として定義される、樹脂の物質量ｍ（樹脂）に対する特定の化学基Ｘ（すなわち、分岐度に対応する第三級又は第四級脂肪族炭素原子、尿素基又はヒドロキシル基）の物質量ｎ（Ｘ）の比ｂ（Ｘ）に関するそのようなすべてのパラメータについて、ＤＩＮ３２６２５にしたがって、比物質量と称する。なお、ｍ（樹脂）は、ポリウレタンの物質量である。
【誤訳訂正１３】
【訂正対象書類名】明細書
【訂正対象項目名】００６９
【訂正方法】変更
【訂正の内容】
【００６９】
構成要素又は官能性基の比物質量ｂ（Ｘ）（混合物の構成要素又は官能性基の物質の量ｎ（Ｘ）を混合物の質量ｍで割る、ここで、ウレア基＞Ｎ−ＣＯ−Ｎ＜、ヒドロキシル基−ＯＨ、又は第三級又は第四級の脂肪族炭素原子である分岐）は、単に「含有量」と称し、通常、ミリモル／ｇ、又は同じ数値を示すＳＩ単位系の比であるモル／ｋｇで測定される。
【誤訳訂正１４】
【訂正対象書類名】明細書
【訂正対象項目名】００７０
【訂正方法】変更
【訂正の内容】
【００７０】
サンプル中のシリコンの比量ｎ（Ｓｉ）／ｍ（サンプル）（式中、ｎ（Ｓｉ）はシリコンの物質の量であり、ｍ（サンプル）はサンプル（固体ポリウレタン）の質量）は、サンプル中のシリコンの質量分率から計算される。シリコンの質量分率は、元素分析後、有機物（ＨＣｌＯ４）を過塩素酸で全体酸化させ、残留物の重量を測定し、その後、残留物中に形成される二酸化珪素をＨＦ処理によりＳｉＦ４に転換して、質量差を決定する従来の方法で、サンプル中のシリコンの質量を見出す。質量から物質の量への転換は、シリコンの物質量２８．０８５５ｇ／ｍｏｌを使用して従来の方法で行われる。ウレア基の比量は、ポリウレタンのフィルム上で測定した−ＮＨ−ＣＯ−ＮＨのプロトンＮＭＲ信号を積分することで決定した。較正曲線は、信号を正しく修正するために作成された。第三級及び第四級の炭素原子の比量は、固体ポリウレタンフィルム上の１３Ｃ−ＮＭＲで測定されて、較正により確認した。
【誤訳訂正１５】
【訂正対象書類名】明細書
【訂正対象項目名】００８５
【訂正方法】変更
【訂正の内容】
【００８５】
ｂ：  テープを引きはがすクロスカット試験：５ｍｍ×５ｍｍの正方形の場所に１ｍｍのスペースをあけて、互いに９０℃に配向した架橋したペイントフィルムに２列の切断を用いる；「５」は、基材に対して全く接着性がないことを示す（引きはがした後に接着テープに接着している正方形内でペイントフィルムからすべて正方形が切り出さる）、「０」は、基材に完全に接着している（引きはがした後に接着テープに接着している正方形内でペイントフィルムに切り出された正方形がない）。中間の数値は、中間の結果を表す。
本願発明を以下に記す。
［発明１］
（ａａ）０．０５モル／ｋｇから１モル／ｋｇのシリコンの比物質量ｎ（Ｓｉ）／ｍ（ＰＵ）と、
（ｃｃ）０．８モル／ｋｇから２モル／ｋｇの
＞Ｎ−ＣＯ−Ｎ＜      （式Ｉ）
の尿素基の比物質量ｎ（Ｕ）／ｍ（ＰＵ）と
を有する水分散可能ポリウレタンであって、
それぞれの場合において、比物質量は、ポリウレタンの質量ｍ（ＰＵ）に対する考慮される全体の物質（例えば、Ｓｉ及びＣ等の元素、並びに＞Ｎ−ＣＯ−Ｎ＜及び−ＯＨ等の基）の量ｎの比として計算される、
水分散可能ポリウレタン。
［発明２］
（ｂｂ）０．０１モル／ｋｇから０．５モル／ｋｇの、第三級脂肪族炭素原子Ｃ３及び第四級脂肪族炭素原子Ｃ４の比物質量の合計として測定される分岐度（ｎ（Ｃ３）＋（ｎ（Ｃ４））／ｍ（ＰＵ）
をさらに有する、発明１の水分散可能ポリウレタン。
［発明３］
（ｄｄ）１モル／ｋｇから４モル／ｋｇのヒドロキシル基の比物量ｎ（−ＯＨ）／ｍ（ＰＵ）
をさらに有する、発明１又は２の水分散可能ポリウレタン。
［発明４］
４００ｇ／モルの数平均分子量と、平均で１分子あたり１を超えるヒドロキシル基とを有するヒドロキシ官能ポリマーＡｉの少なくとも１つのヒドロキシル基−ＯＨから水素原子の除去により、少なくともヒドロキシ官能性ポリマーＡｉに由来する構造ブロックを含む発明１〜３のいずれか一項の水分散可能ポリウレタンであって、ｉは少なくとも２であり、ヒドロキシ官能ポリマーＡｉの少なくとも１つはシリコン含有ポリオールＡ１である、水分散可能ポリウレタン。
［発明５］
ヒドロキシ官能性又はアミノ官能性酸Ｂ１のヒドロキシル基−ＯＨ又はアミノ基＞ＮＨの少なくとも１つから水素原子の除去により、少なくとも１つ、好ましくは２つのヒドロキシル基又はアミノ基と、少なくとも１つの酸基とを有するヒドロキシ官能性又はアミノ官能性酸Ｂ１に由来する構造ブロックを含む発明１〜４のいずれか一項の水分散可能ポリウレタン。
［発明６］
式Ｑ（ＮＣＯ）ｊの多官能性イソシアネートＣ（式中、Ｑは４から４０の炭素原子を有する少なくとも２価の炭化水素ラジカルであり、ｊは少なくとも２の整数である）に由来する構造ブロック、及びさらに、これらの多官能性イソシアネートのいずれかに由来するイソシアヌレート、ビウレット、アロファネート、及びウレトジオンを含む、発明１〜５のいずれか一項の水分散可能ポリウレタンであって、前記多官能性イソシアネートは、脂肪族、脂環族、芳香族、又は芳香脂肪族でもよく、前記構造ブロックは、構造−（ＣＯ−ＮＨ−）ｊ−ｉ− Ｑ − （Ｎ＝Ｃ＝Ｏ）ｉを有し、水分散可能ポリウレタン中に存在するすべての分子にわたるｉの平均は、０からｊ−０．００１の値をとる、水分散可能ポリウレタン。
［発明７］
ヒドロキシアミンＤのヒドロキシル基−ＯＨ又アミノ基＞ＮＨの少なくとも１つから水素原子の除去により、ヒドロキシアミンＤに由来する構造ブロックを含む、発明１〜６のいずれか一項の水分散可能ポリウレタンであって、ヒドロキシアミンＤは少なくとも１つの第一級又は第二級アミノ基と少なくとも１つのヒドロキシ基を有し、ヒドロキシアミンＤは、１つ又はそれより多い第一級アミノ基と１つ又はそれより多い第一級ヒドロキシル基、１つ又はそれより多い第二級アミノ基と１つ又はそれより多い第一級ヒドロキシル基、１つ又はそれより多い第一級アミノ基と１つ又はそれより多い第二級又は第三級ヒドロキシル基、又は１つ又はそれより多い第二級アミノ基と１つ又はそれより多い第二級又は第三級ヒドロキシル基、を有する脂肪族化合物である、水分散可能ポリウレタン。
［発明８］
１分子あたり少なくとも２つのヒドロキシル基及び４００ｇ／モル未満のモル質量を有する多水酸基アルコールＥの少なくとも１つのヒドロキシル基−ＯＨから水素原子の除去により、多水酸基アルコールＥに由来する構造ブロックを含む、発明１〜７のいずれか一項の水分散可能ポリウレタン。
［発明９］
少なくとも１つのヒドロキシル基−ＯＨ又はアミノ基＞ＮＨから水素原子の除去により、少なくとも２つのアミノ基を有する多官能性アミンＦに由来する構造ブロックを含む、発明１〜８のいずれか一項の水分散可能ポリウレタン。
［発明１０］
発明１〜９のいずれか一項の水分散可能ポリウレタンの製造方法であって、
ａ．少なくとも４００ｇ／モルの数平均分子量と、平均で１分子あたり１を超えるヒドロキシル基とを有するヒドロキシ官能性ポリマーＡｉの混合物Ａを製造するステップであって、ヒドロキシ官能性ポリマーＡｉの少なくとも１つは、シリコン含有ヒドロキシ官能性ポリマーＡ１である、ステップと、
ｂ．（ｂ１）少なくとも１つ、好ましくは２つのヒドロキシル基又は第一級又は第二級アミノ基と、少なくとも１つの酸基とを有する、ヒドロキシ官能性又はアミノ官能性酸Ｂ１、及び（ｂ２）式ＩＩ
−Ｏ−（−ＣＨ２−ＣＨ２−Ｏ）ｎ−ＣＨ２−ＣＨ２−Ｏ−      （ＩＩ）
（式中、ｎは１から１００）に従うオリゴオキシエチレン基、及び少なくとも１つ、好ましくは２つのヒドロキシ基を有するポリエーテルＢ２、のいずれか又は両方とともに、あるいは、（ｂ３）少なくとも１つ、好ましくは２つのヒドロキシル基又は第一級又は第二級アミノ基と、好ましくは第三級アミノ基である少なくとも１つの塩基性基とを有するヒドロキシ官能性又はアミノ官能性塩基性化合物Ｂ３、及び（ｂ４）式ＩＩ
−Ｏ−（−ＣＨ２−ＣＨ２−Ｏ）ｎ−ＣＨ２−ＣＨ２−Ｏ−      （ＩＩ）
（式中、ｎは１から１００）に従うオリゴ−オキシエチレン基及び少なくとも１つ、好ましくは２つのヒドロキシル基を有するポリエーテルＢ２、のいずれか又は両方とともに、ポリマー混合物Ａを混合するステップと、
ｃ．ステップｂで製造された混合物のヒドロキシル基の少なくとも９０％がイソシアネート成分Ｃとの反応によって消費されるまで、ステップｂで製造された混合物を、１分子あたり少なくとも２つのイソシアネート基を有する少なくとも１つの多官能性イソシアネートＣと反応させるステップであって、イソシアネート基の量は、ステップｂで製造された混合物に存在するヒドロキシル基の数に対する成分Ｃ中のイソシアネート基の数の比が、２：１から１．１：１である、ステップと、
ｄ．ステップｃの反応混合物に、少なくとも１つの第一級又は第二級アミノ基及び少なくとも１つのヒドロキシル基を有する少なくとも１つのヒドロキシアミンＤと、１分子あたり少なくとも２つのヒドロキシル基を有する多水酸基アルコールＥと、少なくとも２つのアミノ基をゆする多官能性アミンＦとを加えるステップであって、前記アミノ基のそれぞれは第一級及び第二級アミノ基から選択される、ステップと、
ｅ．ステップｄの反応混合物を水に分散させるステップと
を含み、
反応物Ａ、Ａ１、Ｂ１、Ｂ２、Ｂ３、Ｃ、Ｄ、Ｅ及びＦの量は、得られるポリウレタンＰＵが、発明１に記載の条件（ａａ）と（ｃｃ）とを少なくとも満たすように選択される、
方法。
［発明１１］
発明１０の方法であって、ヒドロキシ官能性ポリマーの混合物Ａは、平均で１分子あたり１を超えるヒドロキシル基を有し、式ＩＩＩ
（ＨＯ−Ｒ５）ｋ−ｑＲ７ｑＴ’−（ＳｉＲ１Ｒ２−Ｏ）ｎ−（ＳｉＲ３Ｒ４）ｐ−ＴＲ８ｒ（−Ｒ６−ＯＨ）ｍ−ｒ      （ＩＩＩ）
のシリコン含有ヒドロキシ官能性ポリマーＡ１の少なくとも１％で６０％までの質量分率を有し、
式中、
Ｒ１は直線状又は分岐状でもよい１から１０の炭素原子を有するアルキル、又は１から１０の炭素原子を有する１つ又はそれより多いアルキル又はアルコキシ基で置換されてもよい６から２０の炭素原子を有するアリールであり、そして後者のアルキル又はアルコキシ基は直線状又は分岐状でもよく、
Ｒ２はＲ１と同じ基から選択されるがそれとは独立しており、
Ｒ３はＲ１と同じ基から選択されるがそれとは独立しており、
Ｒ４はＲ１と同じ基から選択されるがそれとは独立しており、
Ｒ５は直線状又は分岐状でもよい１から１０の炭素原子を有するアルキレン基であり、１から１０の炭素原子を有する１つ又はそれより多いアルキル又はアルコキシル基で置換されてもよく、そして後者のアルキル又はアルコキシル基は直線状又は分岐状でもよく、
Ｒ６はＲ１と同じ基から選択されるがそれとは独立しており、
Ｒ７は、水素原子、１から２０の炭素原子を有する直線状又は分岐状でもよいアルキル基、並びに各々独立して６から３０の炭素原子を有するアリール、アルカリル及びアラルキル基、からなる群から選択され、
Ｒ８は、水素原子、１から２０の炭素原子を有する直線状又は分岐状でもよいアルキル基、並びに各々独立して６から３０の炭素原子を有するアリール、アルカリル及びアラルキル基、からなる群から選択され、
Ｔは、直接結合、若しくはｍ＋１結合部位を有するＯ、Ｎからなる群から選択される原子、又はＴが脂肪族又は芳香族基の場合は同じ炭素原子でないｍ＋１結合部位を有する脂肪族若しくは芳香族基であり、、ｍは１から４でもよく、Ｏの場合は１であり、Ｎの場合は２であり、ｒは０からｍ−１の整数であり、もしｐが０なら、ＴはＯでなく、
Ｔ’は、直接結合、若しくはｋ＋１結合部位を有するＯ、Ｎからなる群から選択される原子、又はＴ’が脂肪族又は芳香族基の場合は同じ炭素原子でないｋ＋１結合部位を有する脂肪族若しくは芳香族基であり、ｋは１から４でもよく、Ｏの場合は１であり、Ｎの場合は２であり、ｑは０からｋの整数であり、
ｎは２から１００であり、そして、
ｐは０又は１である、
方法。
［発明１２］
コーティング組成物の製造のための発明１〜９の水分散可能ポリウレタンの使用方法であって、水分散可能ポリウレタンに、湿潤剤、消泡剤、反固定剤、レベリング剤、殺生物剤、及び融合助剤、任意選択的に色素及び着色剤、の群から選択される少なくとも１つの添加剤を混合して、バインダー混合物を形成するステップと、このように製造された前記バインダー混合物を、封止及び末封止イソシアネート、親水性封止及び未封止イソシアネート、アミノ樹脂架橋剤、アルコキシカルボニルアミノトリアジン、フェノール樹脂からなる群から選択される少なくとも１つの架橋剤とを組み合わせるステップと、バインダーと架橋剤との混合物を、噴霧、浸漬、ブラッシング、ブレードコーティング、カーテンコーティング、又はローラー・コーティングにより基材に塗布するステップと、塗布した基材を、任意選択的に高温で、乾燥させて、基材上にコーティングフィルムを形成するステップと、を含む方法。